(57)【要約】  本発明は、一態様において、第１の基板及び第１の基板上に形成された第１の電極を有する第１の電子部材と、第２の基板及び第２の基板上に形成された第２の電極を有する第２の電子部材との間に接着剤層を配置し、第１の電極と第２の電極とが互いに電気的に接続するように、第１の電子部材と第２の電子部材とを接着剤層を介して圧着する工程を備える、接続構造体の製造方法であって、第１の電子部材は、第１の電極の第１の基板と反対側に形成された絶縁層を更に有し、接着剤層は、デンドライト状の導電粒子である第１の導電粒子と、第１の導電粒子以外の導電粒子であって、非導電性の核体及び該核体上に設けられた導電層を有する導電粒子である第２の導電粒子と、を含有する、製造方法である。
2019131904.tif 000002
【特許請求の範囲】
【請求項１】
第１の基板及び前記第１の基板上に形成された第１の電極を有する第１の電子部材と、第２の基板及び前記第２の基板上に形成された第２の電極を有する第２の電子部材との間に接着剤層を配置し、前記第１の電極と前記第２の電極とが互いに電気的に接続するように、前記第１の電子部材と前記第２の電子部材とを前記接着剤層を介して圧着する工程を備える、接続構造体の製造方法であって、
前記第１の電子部材は、前記第１の電極の前記第１の基板と反対側に形成された絶縁層を更に有し、
前記接着剤層は、デンドライト状の導電粒子である第１の導電粒子と、前記第１の導電粒子以外の導電粒子であって、非導電性の核体及び該核体上に設けられた導電層を有する導電粒子である第２の導電粒子と、を含有する、製造方法。
【請求項２】
前記導電層が、金、ニッケル及びパラジウムからなる群より選ばれる少なくとも１種を含有する、請求項１に記載の製造方法。
【請求項３】
第１の基板、前記第１の基板上に形成された第１の電極、及び前記第１の電極の前記第１の基板と反対側に形成された絶縁層を有する第１の電子部材と、
第２の基板、及び前記第２の基板上に形成された第２の電極を有する第２の電子部材と、
前記第１の電極と前記第２の電極とを互いに電気的に接続する接続部材と、を備え、
前記接続部材は、デンドライト状の導電粒子である第１の導電粒子と、前記第１の導電粒子以外の導電粒子であって、非導電性の核体及び該核体上に設けられた導電層を有する導電粒子である第２の導電粒子と、を含有する、接続構造体。
【請求項４】
前記導電層が、金、ニッケル及びパラジウムからなる群より選ばれる少なくとも１種を含有する、請求項３に記載の接続構造体。
【発明の詳細な説明】
【技術分野】
【０００１】
本発明は、接続構造体及びその製造方法に関する。
【背景技術】
【０００２】
近年、半導体、液晶ディスプレイ等の分野において、電子部品の固定、回路の接続等のために各種接着剤が使用されている。これらの用途では、電子部品、回路等の高密度化及び高精細化が進み、接着剤にもより高い水準の性能が求められている。【０００３】
例えば、液晶ディスプレイとＴＣＰ（Tape Carrier Package）との接続、ＦＰＣ（Flexible Printed Circuit）とＴＣＰとの接続、又は、ＦＰＣとプリント配線板との接続には、接着剤中に導電粒子を分散させた接着剤が使用されている。このような接着剤では、被着体間の導電性及び信頼性をより一層高めることが要求される。【０００４】
例えば特許文献１には、基材フィルム上に、所定のデンドライト状銀被覆銅粉粒子を含有する導電膜を備えた導電性フィルムが記載されており、かかる導電性フィルムにより、銀粉を配合しなくても充分な導電特性が得られることが開示されている。
【先行技術文献】
【特許文献】
【０００５】
【特許文献１】国際公開第２０１４／０２１０３７号
【発明の概要】
【発明が解決しようとする課題】
【０００６】
ところで、電子部材の製造工程において、電極上に絶縁層を形成する場合がある。この場合、電子部材同士を接続する際には、電極同士を良好に接続するために絶縁層を予め除去することが一般的である。しかし、絶縁層を除去する工程は電子部材の製造工程において負担になるため、絶縁層を除去せずに電子部材同士を接続できることが求められており、さらに、その接続の際の圧力が低いほど（例えば１．０ＭＰａ程度）望ましい。【０００７】
そこで、本発明の目的は、絶縁層が形成された電子部材を低圧で接続できる接続構造体の製造方法及び接続構造体を提供することにある。
【課題を解決するための手段】
【０００８】
本発明は、一態様において、第１の基板及び第１の基板上に形成された第１の電極を有する第１の電子部材と、第２の基板及び第２の基板上に形成された第２の電極を有する第２の電子部材との間に接着剤層を配置し、第１の電極と第２の電極とが互いに電気的に接続するように、第１の電子部材と第２の電子部材とを接着剤層を介して圧着する工程を備える、接続構造体の製造方法であって、第１の電子部材は、第１の電極の第１の基板と反対側に形成された絶縁層を更に有し、接着剤層は、デンドライト状の導電粒子である第１の導電粒子と、第１の導電粒子以外の導電粒子であって、非導電性の核体及び該核体上に設けられた導電層を有する導電粒子である第２の導電粒子と、を含有する、製造方法である。【０００９】
本発明は、他の一態様において、第１の基板、第１の基板上に形成された第１の電極、及び第１の電極の第１の基板と反対側に形成された絶縁層を有する第１の電子部材と、第２の基板、及び第２の基板上に形成された第２の電極を有する第２の電子部材と、第１の電極と第２の電極とを互いに電気的に接続する接続部材と、を備え、接続部材は、デンドライト状の導電粒子である第１の導電粒子と、第１の導電粒子以外の導電粒子であって、非導電性の核体及び該核体上に設けられた導電層を有する導電粒子である第２の導電粒子と、を含有する、接続構造体である。【００１０】
上記の各態様において、導電層は、好ましくは、金、ニッケル及びパラジウムからなる群より選ばれる少なくとも１種を含有する。
【発明の効果】
【００１１】
本発明によれば、絶縁層が形成された電子部材を低圧で接続できる接続構造体の製造方法及び接続構造体を提供することができる。
【図面の簡単な説明】
【００１２】
【図１】接続構造体の製造方法の一実施形態を示す模式断面図である。
【図２】接続構造体の一実施形態を示す模式断面図である。
【図３】実施例における評価用の接続構造体の作製方法を示す模式図である。
【図４】実施例における接続抵抗の測定方法を示す模式図である。
【発明を実施するための形態】
【００１３】
以下、図面を適宜参照しながら、本発明の実施形態について詳細に説明する。
【００１４】
図１は、接続構造体の製造方法の一実施形態を示す模式断面図である。図１に示すように、この製造方法では、まず、第１の電子部材１と、第２の電子部材２と、接着剤フィルム（接着剤層）３とを用意する。
【００１５】
第１の電子部材１は、第１の基板４と、第１の基板４の主面上に形成された第１の電極５と、第１の電極５の第１の基板４と反対側に形成された絶縁層６を備えている。第２の電子部材２は、第２の基板７と、第２の基板７の主面上に形成された第２の電極８とを備えている。第２の電子部材も、第１の電子部材１と同様の絶縁層を、第２の電極８の第２の基板７と反対側に更に備えていてもよい。第２の電子部材が絶縁層を更に備える場合、第１の電子部材と第２の電子部材とは、互いに同種であってもよく異種であってもよい。
【００１６】
第１の基板４及び第２の基板７は、それぞれ、ガラス、セラミック、ポリイミド、ポリカーボネート、ポリエステル、ポリエーテルスルホン等で形成された基板であってよい。第１の電極５及び第２の電極８は、それぞれ、金、銀、銅、錫、アルミニウム、ルテニウム、ロジウム、パラジウム、オスミウム、イリジウム、白金、インジウム錫酸化物（ＩＴＯ）等で形成された電極であってよい。第１の電極５及び第２の電極８の厚さは、それぞれ、例えば、５μｍ以上、１０μｍ以上、又は２０μｍ以上であってよく、２００μｍ以下、１００μｍ以下、又は５０μｍ以下であってよい。
【００１７】
絶縁層６は、例えば、ポリプロピレン等のポリオレフィン、ナイロン等のポリアミドなどのポリマーで形成されている。絶縁層６の厚さは、例えば、１μｍ以上、２μｍ以上、又は３μｍ以上であってよく、８μｍ以下、６μｍ以下、又は４μｍ以下であってよい。このような絶縁層６は、例えば、第１の基板４の主面上に形成された第１の電極５上に、上記ポリマーのフィルムのような絶縁性フィルムを配置することによって形成される。
【００１８】
接着剤フィルム３は、一実施形態において、接着剤成分９と、接着剤成分９中に分散された第１の導電粒子１０及び第２の導電粒子１１とを含有する接着剤層で構成されている。
【００１９】
接着剤成分９は、例えば熱又は光により硬化性を示す材料で構成されており、エポキシ系接着剤、ラジカル硬化型の接着剤、ポリウレタン、ポリビニルエステル等を含有する熱可塑性接着剤などであってよい。接着剤成分９は、接着後の耐熱性及び耐湿性に優れていることから、架橋性材料で構成されていてもよい。エポキシ系接着剤は、熱硬化性樹脂であるエポキシ樹脂を主成分として含有する。エポキシ系接着剤は、短時間硬化が可能で接続作業性が良く、接着性に優れている等の点で好ましく用いられる。ラジカル硬化型の接着剤は、エポキシ系接着剤よりも低温短時間での硬化性に優れている等の特徴を有するため、用途に応じて適宜用いられる。
【００２０】
エポキシ系接着剤は、例えば、エポキシ樹脂（熱硬化性材料）及び硬化剤を含有し、必要に応じて、熱可塑性樹脂、カップリング剤、充填剤等を更に含有していてよい。
【００２１】
エポキシ樹脂としては、例えば、ビスフェノールＡ型エポキシ樹脂、ビスフェノールＦ型エポキシ樹脂、ビスフェノールＳ型エポキシ樹脂、フェノールノボラック型エポキシ樹脂、クレゾールノボラック型エポキシ樹脂、ビスフェノールＡノボラック型エポキシ樹脂、ビスフェノールＦノボラック型エポキシ樹脂、脂環式エポキシ樹脂、グリシジルエステル型エポキシ樹脂、グリシジルアミン型エポキシ樹脂、ヒダントイン型エポキシ樹脂、イソシアヌレート型エポキシ樹脂、脂肪族鎖状エポキシ樹脂等が挙げられる。これらのエポキシ樹脂は、ハロゲン化されていてもよく、水素添加されていてもよく、アクリロイル基又はメタクリロイル基が側鎖に付加された構造を有していてもよい。これらのエポキシ樹脂は、１種を単独で又は２種以上を組み合わせて使用される。
【００２２】
硬化剤としては、エポキシ樹脂を硬化させることができるものであれば特に制限はなく、例えば、アニオン重合性の触媒型硬化剤、カチオン重合性の触媒型硬化剤、重付加型の硬化剤等が挙げられる。これらのうち、速硬化性において優れ、化学当量的な考慮が不要である点から、アニオン又はカチオン重合性の触媒型硬化剤が好ましい。
【００２３】
アニオン又はカチオン重合性の触媒型硬化剤としては、例えば、イミダゾール、ヒドラジド、三フッ化ホウ素−アミン錯体、オニウム塩（芳香族スルホニウム塩、芳香族ジアゾニウム塩、脂肪族スルホニウム塩等）、アミンイミド、ジアミノマレオニトリル、メラミン及びその誘導体、ポリアミンの塩、ジシアンジアミド等が挙げられ、これらの変性物も使用することができる。重付加型の硬化剤としては、例えば、ポリアミン、ポリメルカプタン、ポリフェノール、酸無水物等が挙げられる。
【００２４】
これらの硬化剤は、ポリウレタン系、ポリエステル系等の高分子物質、ニッケル、銅等の金属薄膜、ケイ酸カルシウム等の無機物などで被覆されて、マイクロカプセル化された潜在性硬化剤であってよい。潜在性硬化剤は、可使時間が延長できるため好ましい。硬化剤は、１種を単独で又は２種以上を組み合わせて使用される。
【００２５】
硬化剤の含有量は、熱硬化性材料と必要により配合される熱可塑性樹脂との合計量１００質量部に対して、０．０５〜２０質量部であってよい。
【００２６】
ラジカル硬化型の接着剤は、例えば、ラジカル重合性材料及びラジカル重合開始剤（硬化剤とも呼ばれる）を含有し、必要に応じて、熱可塑性樹脂、カップリング剤、充填剤等を更に含有していてよい。
【００２７】
ラジカル重合性材料としては、例えば、ラジカルにより重合する官能基を有する物質であれば特に制限なく使用することができる。具体的には、例えば、アクリレート（対応するメタクリレートも含む。以下同じ。）化合物、アクリロキシ（対応するメタアクリロキシも含む。以下同じ。）化合物、マレイミド化合物、シトラコンイミド樹脂、ナジイミド樹脂等のラジカル重合性材料が挙げられる。これらラジカル重合性材料は、モノマー又はオリゴマーの状態であってよく、モノマーとオリゴマーとの混合物の状態であってもよい。
【００２８】
アクリレート化合物としては、例えば、メチルアクリレート、エチルアクリレート、イソプロピルアクリレート、イソブチルアクリレート、エチレングリコールジアクリレート、ジエチレングリコールジアクリレート、トリメチロールプロパントリアクリレート、テトラメチロールメタンテトラアクリレート、２−ヒドロキシ−１，３−ジアクリロキシプロパン、２，２−ビス［４−（アクリロキシメトキシ）フェニル］プロパン、２，２−ビス［４−（アクリロキシポリエトキシ）フェニル］プロパン、ジシクロペンテニルアクリレート、トリシクロデカニルアクリレート、トリス（アクリロイロキシエチル）イソシアヌレート、ウレタンアクリレート、リン酸エステルジアクリレート等が挙げられる。
【００２９】
アクリレート化合物等のラジカル重合性材料は、必要により、ハイドロキノン、メチルエーテルハイドロキノン等の重合禁止剤と共に用いられてもよい。アクリレート化合物等のラジカル重合性材料は、耐熱性の向上の観点から、好ましくは、ジシクロペンテニル基、トリシクロデカニル基、トリアジン環等の置換基を少なくとも１種有する。アクリレート化合物以外のラジカル重合性材料としては、例えば、国際公開第２００９／０６３８２７号に記載の化合物を好適に使用することが可能である。ラジカル重合性材料は、１種を単独で又は２種以上を組み合わせて使用される。
【００３０】
ラジカル重合開始剤としては、例えば、加熱又は光の照射により分解して遊離ラジカルを発生する化合物であれば特に制限なく使用することができる。具体的には、例えば、過酸化化合物、アゾ系化合物等が挙げられる。これらの化合物は、目的とする接続温度、接続時間、ポットライフ等により適宜選定される。
【００３１】
ラジカル重合開始剤として、より具体的には、ジアシルパーオキサイド、パーオキシジカーボネート、パーオキシエステル、パーオキシケタール、ジアルキルパーオキサイド、ハイドロパーオキサイド、シリルパーオキサイド等が挙げられる。これらの中でも、パーオキシエステル、ジアルキルパーオキサイド、ハイドロパーオキサイド、シリルパーオキサイド等が好ましく、高反応性が得られるパーオキシエステルがより好ましい。これらのラジカル重合開始剤としては、例えば、国際公開第２００９／０６３８２７号に記載の化合物を好適に使用することが可能である。ラジカル重合開始剤は、１種を単独で又は２種以上を組み合わせて使用される。
【００３２】
ラジカル重合開始剤の含有量は、ラジカル重合性材料と必要により配合される熱可塑性樹脂との合計量１００質量部に対して、０．１〜１０質量部であってよい。
【００３３】
エポキシ系接着剤及びラジカル硬化型の接着剤において必要により配合される熱可塑性樹脂は、例えば、接着剤をフィルム状に成形しやすくする。熱可塑性樹脂としては、例えば、フェノキシ樹脂、ポリビニルホルマール樹脂、ポリスチレン樹脂、ポリビニルブチラール樹脂、ポリエステル樹脂、ポリアミド樹脂、キシレン樹脂、ポリウレタン樹脂、ポリエステルウレタン樹脂、フェノール樹脂、テルペンフェノール樹脂等が挙げられる。熱可塑性樹脂としては、例えば、国際公開第２００９／０６３８２７号に記載の化合物を好適に使用することが可能である。これらの中でも、接着性、相溶性、耐熱性、機械的強度等が優れることから、フェノキシ樹脂が好ましい。熱可塑性樹脂は、１種を単独で又は２種以上を組み合わせて使用される。
【００３４】
熱可塑性樹脂の含有量は、エポキシ系接着剤に配合される場合、熱可塑性樹脂及び熱硬化性材料の合計量１００質量部に対し、５〜８０質量部であってよい。熱可塑性樹脂の含有量は、ラジカル硬化型の接着剤に配合される場合、熱可塑性樹脂及びラジカル重合性材料の合計量１００質量部に対し、５〜８０質量部であってよい。
【００３５】
接着剤成分９の他の例として、熱可塑性樹脂と、３０℃にてラジカル重合性材料と、ラジカル重合開始剤とを含有する熱ラジカル硬化型接着剤が挙げられる。熱ラジカル硬化型接着剤は、上述の接着剤に比べて低粘度である。熱ラジカル硬化型接着剤におけるラジカル重合性材料の含有量は、熱可塑性樹脂及びラジカル重合性材料の合計量１００質量部に対し、好ましくは２０〜８０質量部、より好ましくは３０〜８０質量部、更に好ましくは４０〜８０質量部である。
【００３６】
接着剤成分９は、熱可塑性樹脂と、３０℃にて液状のエポキシ樹脂を含む熱硬化性材料と、硬化剤とを含有するエポキシ系接着剤であってもよい。この場合、エポキシ系接着剤におけるエポキシ樹脂の含有量は、熱可塑性樹脂及び熱硬化性材料の合計量１００質量部に対し、好ましくは２０〜８０質量部、より好ましくは４０〜８０質量部、更に好ましくは３０〜８０質量部である。
【００３７】
接着剤フィルム３が、ＩＣチップと、ガラス基板、フレキシブルプリント基板（ＦＰＣ）等との接続に用いられる場合、ＩＣチップと基板との線膨張係数の差に起因する基板の反りを抑制する観点から、接着剤成分９は、好ましくは、内部応力の緩和作用を発揮する成分を更に含有する。かかる成分としては、具体的には、アクリルゴム、エラストマ成分等が挙げられる。あるいは、接着剤成分９は、国際公開第９８／４４０６７号に記載されているようなラジカル硬化型接着剤であってもよい。
【００３８】
接着剤フィルム３に占める接着剤成分９の体積割合は、接着剤フィルム３の全体積基準で、例えば、５５体積％以上又は６５体積％以上であってよく、９５体積％以下又は８５体積％以下であってよい。
【００３９】
第１の導電粒子１０は、デンドライト状（樹枝状ともよばれる）を呈しており、一本の主軸と、該主軸から二次元的又は三次元的に分岐する複数の枝とを備えている。第１の導電粒子１０は、銅、銀等の金属で形成されていてよく、例えば銅粒子が銀で被覆されてなる銀被覆銅粒子であってよい。
【００４０】
第１の導電粒子１０は、公知のものであってよく、具体的には、例えばＡＣＢＹ−２（三井金属鉱業株式会社）、ＣＥ−１１１０（福田金属箔粉工業株式会社）、＃ＦＳＰ（ＪＸ金属株式会社）、＃５１−Ｒ（ＪＸ金属株式会社）等として入手可能である。あるいは、第１の導電粒子１０は、公知の方法（例えば、上述の特許文献１に記載の方法）により製造することも可能である。
【００４１】
接着剤フィルム３における第１の導電粒子１０の含有量（接着剤フィルム３に占める第１の導電粒子１０の体積割合）は、接着剤フィルム３の全体積基準で、２体積％以上又は８体積％以上であってよく、２５体積％以下又は１５体積％以下であってよい。
【００４２】
第２の導電粒子１１は、非導電性の核体と、該核体上に設けられた導電層とを有している。核体は、ガラス、セラミック、樹脂等の非導電性材料で形成されており、好ましくは樹脂で形成されている。樹脂としては、例えば、アクリル樹脂、スチレン樹脂、シリコーン樹脂、ポリブタジエン樹脂又はこれら樹脂を構成するモノマーの共重合体が挙げられる。核体の平均粒径は、例えば２〜３０μｍであってよい。
【００４３】
導電層は、例えば、金、銀、銅、ニッケル、パラジウム又はこれらの合金で形成されている。導電層は、導電性に優れる観点から、好ましくは、金、ニッケル及びパラジウムから選ばれる少なくとも１種を含有し、より好ましくは金又はパラジウムを含有し、更に好ましくは金を含有する。導電層は、例えば核体に上記金属をめっきすることにより形成される。導電層の厚さは、例えば１０〜４００ｎｍであってよい。
【００４４】
第２の導電粒子１１の平均粒径は、フィルムを好適に薄膜化できる観点から、好ましくは３０μｍ以下、より好ましくは２５μｍ以下、更に好ましくは２０μｍ以下である。第２の導電粒子１１の平均粒径は、例えば１μｍ以上であってよい。第２の導電粒子１１及びそれを構成する核体の平均粒径は、レーザー回折・散乱法を用いた粒度分布測定装置（マイクロトラック（製品名、日機装株式会社））により測定される。
【００４５】
接着剤フィルム３における第２の導電粒子１１の含有量（接着剤フィルム３に占める第２の導電粒子１１の体積割合）は、接着剤フィルム３の全体積基準で、２体積％以上又は５体積％以上であってよく、２０体積％以下又は１０体積％以下であってよい。
【００４６】
接着剤フィルム３の厚さは、例えば、５μｍ以上、７μｍ以上、又は１０μｍ以上であってよく、３０μｍ以下、２５μｍ以下、又は２０μｍ以下であってよい。
【００４７】
接着剤層は、例えばペースト状の接着剤組成物を第１の電子部材１又は第２の電子部材２上に塗布することにより用意してもよい。ペースト状の接着剤組成物は、例えば、接着剤成分、第１の導電粒子及び第２の導電粒子を含む混合物を、加熱する又は溶剤に溶解させることにより得られる。溶剤としては、例えば大気圧下での沸点が５０〜１５０℃である溶剤が用いられる。
【００４８】
接続構造体の製造方法では、続いて、第１の電子部材１と第２の電子部材２との間に接着剤フィルム（接着剤層）３を配置し、第１の電子部材１と第２の電子部材２とを、接着剤フィルム（接着剤層）３を介して圧着する。具体的には、第１の電極５と第２の電極８とが互いに電気的に接続されるように、第１の電子部材１、接着剤フィルム（接着剤層）３、及び第２の電子部材２の積層方向に加圧すると共に加熱する。加熱温度は、例えば５０〜１９０℃である。圧力は、例えば０．１〜３０ＭＰａである。これらの加熱及び加圧は、例えば０．５秒間〜１２０秒間の範囲で行われる。
【００４９】
以上の製造方法により、接続構造体が得られる。図２は、接続構造体の一実施形態を示す模式断面図である。図２に示すように、接続構造体２０は、第１の基板４、第１の基板４上に形成された第１の電極５、及び第１の電極５の第１の基板４と反対側に形成された絶縁層６を有する第１の電子部材１と、第２の基板７、及び第２の基板７上に形成された第２の電極８を有する第２の電子部材２と、第１の電極５と第２の電極８とを互いに電気的に接続する接続部材２１とを備えている。
【００５０】
接続部材２１は、接着剤成分９の硬化物２２と、該硬化物２２中に分散された第１の導電粒子１０及び第２の導電粒子１１とを含んでいる。すなわち、接続部材２１は、上述の接着剤フィルム３を硬化してなるものである。
【００５１】
本実施形態に係る接続構造体の製造方法では、第１の導電粒子１０と第２の導電粒子１１とを併用することにより、絶縁層６が形成された第１の電子部材１を好適に接続できる。すなわち、接着剤フィルム３に含まれる第１の導電粒子１０がデンドライト状であるため、電子部材１，２同士を圧着する際に、図２に示すように、第１の導電粒子１０が絶縁層６を突き破って第１の電極５と電気的に接続することが可能となる。加えて、第２の導電粒子１１が第１の電極５と第２の電極８とを導通させる主たる導通経路となるため、例えば第１の導電粒子１０のみを含有する接着剤フィルムを用いた場合に比べて、低圧でも好適な接続が実現されると共に、信頼性の点でも優れている。
【００５２】
上記実施形態では、接着剤フィルム３が、接着剤成分９、第１の導電粒子１０及び第２の導電粒子１１を含有する接着剤層１層から構成されているが、他の一実施形態では、接着剤フィルムは、２層以上で構成されていてもよい。この場合、第１の導電粒子１０及び第２の導電粒子１１は、２層以上のうちの少なくとも１層に含まれていればよく、互いに同じ層に含まれていても異なる層に含まれていてもよい。また、２層以上に含まれる接着剤成分９、第１の導電粒子１０及び第２の導電粒子１１のそれぞれは、互いに同じであっても異なっていてもよい。
【００５３】
他の一実施形態では、接着剤フィルムは、第１の導電粒子１０を含有する第１の接着剤層と、第２の導電粒子１１を含有する第２の接着剤層とを備えていてよい。この場合、第１の接着剤層は第２の導電粒子１１を含有していなくてよく、第２の接着剤層は第１の導電粒子１０を含有していなくてよい。この実施形態に係る接着剤フィルムを用いる場合、第１の導電粒子１０が絶縁層６を突き破るという上述の効果がより好適に得られる観点から、電子部材１，２間に接着剤フィルムを配置する際に、第１の導電粒子１０を含有する第１の接着剤層を、絶縁層６を有する第１の電子部材１側に向けて配置することが好ましい。
【００５４】
他の一実施形態では、接着剤フィルムは、第１の導電粒子１０及び第２の導電粒子１１を含有する第１の接着剤層と、導電粒子を含有しない（接着剤成分のみからなる）第２の接着剤層とを備えていてよい。この実施形態に係る接着剤フィルムを用いる場合、第１の導電粒子１０が絶縁層６を突き破るという上述の効果がより好適に得られる観点から、電子部材１，２間に接着剤フィルムを配置する際に、第１の導電粒子１０を含有する第１の接着剤層を、絶縁層６を有する第１の電子部材１側に向けて配置することが好ましい。
【００５５】
また、この接着剤フィルムは、例えば第２の電子部材２における第２の電極８が凹凸形状を有している場合に好適に用いられる。すなわち、この接着剤フィルムでは、導電粒子を含有しない第２の接着剤層（接着剤成分）が流動しやすくなっているため、電子部材１，２の圧着時に第２の電極８の凹凸形状に沿って流動できる。したがって、電子部材１，２間に接着剤成分が良好に充填されることによって、電子部材１，２同士の好適な接着が可能となる。
【００５６】
他の一実施形態では、接着剤フィルムは、第１の導電粒子１０を含有する第１の接着剤層と、第２の導電粒子１１を含有する第２の接着剤層と、第１の導電粒子１０を含有する第３の接着剤層とをこの順に備えていてよい。この場合、第１の接着剤層及び第３の接着剤層は第２の導電粒子１１を含有していなくてよく、第２の接着剤層は第１の導電粒子１０を含有していなくてよい。この実施形態に係る接着剤フィルムは、第２の電子部材にも絶縁層６が設けられている場合に好適に用いられる。すなわち、この接着剤フィルムでは、第１の導電粒子１０が接着剤フィルムの両側に配置されているため、第２の電子部材に絶縁層６が設けられている場合であっても、第１の導電粒子１０が好適に当該絶縁層６を突き破ることができる。
【実施例】
【００５７】
以下、実施例に基づいて本発明を更に具体的に説明するが、本発明は以下の実施例に限定されるものではない。【００５８】
（溶液Ａ１の調製）
フェノキシ樹脂（ユニオンカーバイド株式会社製、製品名：ＰＫＨＣ、重量平均分子量：４５０００）５０ｇを、トルエン（沸点：１１０．６℃）と酢酸エチル（沸点：７７．１℃）との混合溶剤（質量比でトルエン：酢酸エチル＝１：１）に溶解して、固形分４０質量％のフェノキシ樹脂溶液を得た。このフェノキシ樹脂溶液に、ラジカル重合性材料として、ウレタンアクリレート（根上工業株式会社製、製品名：ＵＮ７７００）及びリン酸エステルジメタクリレート（共栄社化学株式会社製、製品名：ライトエステルＰ−２Ｍ）と、硬化剤として１，１−ビス（ｔ−ヘキシルパーオキシ）−３，３，５−トリメチルシクロヘキサン（日油株式会社製、製品名：パーヘキサＴＭＨ）とを、フェノキシ樹脂：ウレタンアクリレート：リン酸エステルジメタクリレート：硬化剤＝１０：１０：３：２の固形質量比で配合し溶液Ａ１を得た。【００５９】
導電粒子Ｂ１（第１の導電粒子）として、デンドライト状の導電粒子（銀被覆銅粒子、三井金属鉱業株式会社製、製品名：ＡＣＢＹ−２）を用いた。【００６０】
（導電粒子Ｃ１の作製）
まず、ジビニルベンゼン、スチレンモノマー及びブチルメタクリレートの混合溶液に、重合開始剤としてベンゾイルパーオキサイドを投入して、高速で均一撹拌しながら加熱して重合反応を行うことで微粒子分散液を得た。この微粒子分散液をろ過し減圧乾燥することで、微粒子の凝集体であるブロック体を得た。さらに、このブロック体を粉砕することで、それぞれ架橋密度の異なる平均粒子径２０μｍの核体（樹脂粒子）を作製した。【００６１】
次に、上記の核体の表面に、パラジウム触媒（ムロマチテクノス株式会社製、製品名：ＭＫ−２６０５）を担持させて、促進剤（ムロマチテクノス株式会社製、製品名：ＭＫ−３７０）にて活性化させた核体を、６０℃に加温された、硫酸ニッケル水溶液、次亜燐酸ナトリウム水溶液及び酒石酸ナトリウム水溶液の混合液中に投入して、無電解メッキ前工程を行った。この混合物を２０分間撹拌し、水素の発泡が停止するのを確認した。次に、硫酸ニッケル、次亜リン酸ナトリウム、クエン酸ナトリウム及びメッキ安定剤の混合溶液を添加し、ｐＨが安定するまで撹拌し、水素の発泡が停止するまで無電解メッキ後工程を行った。続いて、メッキ液を濾過し、濾過物を水で洗浄した後、８０℃の真空乾燥機で乾燥してニッケルメッキされた導電粒子Ｃ１（第２の導電粒子）を作製した。【００６２】
［実施例１］
＜接着剤フィルムの作製＞
１００体積部の溶液Ａ１に対して、４５体積部の導電粒子Ｂ１と１５体積部の導電粒子Ｃ１を分散させて、混合溶液を得た。得られた混合溶液を、厚さ８０μｍのフッ素樹脂フィルム上に塗布し、７０℃で１０分間熱風乾燥することにより溶剤を除去して、フッ素樹脂フィルム上に形成された厚さ２０μｍの接着剤フィルム（接着剤層）を得た。【００６３】
得られた接着剤フィルムを接続部材に用いたときの特性を以下に示す手順で評価した。【００６４】
＜接続構造体の作製及び評価＞
（低圧接続時の導電性の評価）
図３（ａ），（ｂ）に示すように、得られたフィルム状の接着剤組成物を６ｍｍ×６ｍｍに切り出した接着剤フィルム３１を、６ｍｍ×５０ｍｍの銅箔３２の略中央に配置し、株式会社大橋製作所製ＢＤ−０７を用いて加熱加圧（５０℃、０．１ＭＰａ、２秒間）を行って貼り付けた。続いて、図３（ｃ），（ｄ）に示すように、５０ｍｍ×６ｍｍのアルミ箔表面に、絶縁層として厚さ２μｍのポリプロピレン層を形成したアルミラミネートフィルム（藤森工業株式会社製、製品名：アルミナミネートフィルムＺＢＰ−０５１３）３３を用意した。銅箔３２と接着剤フィルム３１との積層体に対して、接着剤フィルム３１を覆うようにアルミラミネートフィルム３３を重ねて、株式会社大橋製作所製ＢＤ−０７で加熱加圧（１５０℃、１．０ＭＰａ、１０秒間）を行った。これにより、銅箔３２、接着剤フィルム３１、絶縁層（ポリプロピレン層）及びアルミ箔がこの順で積層された評価用の接続構造体を得た。得られた接続構造体に対して、図４に示すように電流計及び電圧計を接続し、４端子法で接続抵抗（初期）を測定した。結果を表１に示す。【００６５】
（信頼性の評価）
図３（ａ），（ｂ）に示すように、得られたフィルム状の接着剤組成物を６ｍｍ×６ｍｍに切り出した接着剤フィルム３１を、６ｍｍ×５０ｍｍの銅箔３２の略中央に配置し、株式会社大橋製作所製ＢＤ−０７を用いて加熱加圧（５０℃、０．５ＭＰａ、２秒間）を行って貼り付けた。続いて、図３（ｃ），（ｄ）に示すように、５０ｍｍ×６ｍｍのアルミ箔表面に、絶縁層として厚さ２μｍのポリプロピレン層を形成したアルミラミネートフィルム（藤森工業株式会社製、製品名：アルミナミネートフィルムＺＢＰ−０５１３）３３を用意した。銅箔３２と接着剤フィルム３１との積層体に対して接着剤フィルム３１を覆うようにアルミラミネートフィルム３３を重ねて、株式会社大橋製作所製ＢＤ−０７で加熱加圧（１５０℃、３．０ＭＰａ、１０秒間）を行った。これにより、銅箔３２、接着剤フィルム３１、絶縁層（ポリプロピレン層）及びアルミ箔がこの順で積層された評価用の接続構造体を得た。
得られた接続構造体に対して、図４に示すように電流計、電圧計を接続し、４端子法で接続抵抗（初期）を測定した。なお、端子をアルミラミネートフィルム３３に接続する際には、端子を強く押し付けて充分に導通させた後に抵抗を測定した。また、エスペック株式会社製ＴＳＡ−４３ＥＬを使用して、−２０℃で３０分間保持、１０分間かけて１００℃まで昇温、１００℃で３０分間保持、１０分間かけて−２０℃まで降温、というヒートサイクルを５００回繰り返すヒートサイクル試験を接続構造体に対して行った後に、上記と同様にして接続抵抗（ヒートサイクル試験後）を測定した。結果を表１に示す。【００６６】
［比較例１］
第１の接着剤層及び第２の接着剤層において、導電粒子Ｂ１（第１の導電粒子）を用いなかった以外は、実施例１と同様にして、接着剤フィルムの作製、並びに、接続構造体の作製及び評価を行った。【００６７】
［比較例２］
第１の接着剤層及び第２の接着剤層において、導電粒子Ｃ１（第２の導電粒子）を用いなかった以外は、実施例１と同様にして、接着剤フィルムの作製、並びに、接続構造体の作製及び評価を行った。【００６８】
【表１】
2019131904.tif 000003
【符号の説明】
【００６９】
１…第１の電子部材、２…第２の電子部材、３…接着剤フィルム（接着剤層）、４…第１の基板、５…第１の電極、６…絶縁層、７…第２の基板、８…第２の電極、１０…第１の導電粒子、１１…第２の導電粒子、２０…接続構造体、２１…接続部材。
【図１】
2019131904.tif 000004
【図２】
2019131904.tif 000005
【図３】
2019131904.tif 000006
【図４】
2019131904.tif 000007
【国際調査報告】
2019131904.tif 000008
2019131904.tif 000009
2019131904.tif 000010
2019131904.tif 000011